СПОСОБ ИЗГОТОВЛЕНИЯ ДЕКОРАТИВНЫХ КЕРАМИЧЕСКИХ ИЗДЕЛИЙ
MANUFACTURING METHOD OF DECORATIVE CERAMIC WARES

Изобретение относится к производству керамических изделий, преимущественно, бижутерии (кулонов, серег).
Известен способ изготовления декоративных керамических изделий, включающий приготовление, по крайней мере, двух, различающихся по окраске, спрессованных слоев керамических масс, сворачивание слоев в "рулет" с последующим разрезанием его на заготовки для пластического формования, сушку, обжиг [1].
Задача изобретения состоит в повышении прочности сцепления слоев.
Технический результат достигается тем, что по способу изготовления декоративных керамических изделий, включающему приготовление, по крайней мере, двух, различающихся по окраске, спрессованных слоев керамических масс, сворачивание слоев в "рулет" с последующим разрезанием его на заготовки для пластического формования, сушку, обжиг, между слоями керамических масс вносят слой хлорида натрия.
Декоративное керамическое изделие получают следующим образом.
Хлорид натрия (галит) измельчают и просеивают через сетку №008. Подготавливают однородную керамическую массу (увлажняют и тщательно разминают глину, при необходимости вводят отощающие добавки, плавни). Влажность керамической массы выбирают в пределах 18-22%. Полученную массу разделяют на две или более примерно равные части с введением в них окрашивающих добавок. Каждую часть прокатывают, например, валками до получения ровного слоя одинаковой или разной толщины. На поверхность каждого слоя или некоторых из них наносят (напыляют) хлорид натрия. Затем слои укладывают один на другой и производят их легкое спрессовывание до получения "сэндвича". После чего неровные края обрезают, получая из спрессованных слоев прямоугольный кусок, который сворачивают в плотный "рулет". "Рулет" разрезают на заготовки для пластического формования. Заготовки получают путем поперечной нарезки "рулета" под прямым или острым углом к его "оси". Такие заготовки могут использоваться для получения изделий круглой, овальной, шести- или восьмиугольной формы. Из заготовок формуют будущее изделие, сушат его, например, при температуре 50°С до влажности 5-8%. После сушки изделие обжигают, например, при температуре 1100°С. В процессе обжига происходит гидролиз хлорида натрия, а между слоями образуется стекловидная масса желто-коричневого цвета, представляющая собой соляную глазурь.
Способ позволяет получать оригинальные керамические изделия.
Источники информации
1. Тэйлор К. Украшения и узоры из бисера. - М.: Эксмо, 2007. С.128-129.